(57)【要約】  中空のガラスマイクロスフェアおよび刻まれたガラス繊維の優勢な繊維フィラーを有する成形組成物の第一の硬化された外側層；エポキシマトリックス内の刻まれた炭素繊維の優勢な繊維フィラーを有する成形組成物の第二の硬化された内側層；および、第一の硬化された外側層および第二の硬化された内側層の間の線熱膨張の微分係数に適応するように構成された伸長特性を有する接着剤を備える、車両コンポーネント。【選択図】  図１Ａ
2020506100.tif 000002
【特許請求の範囲】
【請求項１】
車両コンポーネントであって、
中空のガラスマイクロスフェアおよび刻まれたガラス繊維の優勢な繊維フィラーを有する成形組成物の第一の硬化された外側層；
エポキシマトリックス内の刻まれた炭素繊維の優勢な繊維フィラーを有する成形組成物の第二の硬化された内側層；および
前記の第一の硬化された外側層および前記の第二の硬化された内側層の間の線熱膨張の微分係数に適応するように構成された伸長特性を有する接着剤、
を備える、
車両コンポーネント。
【請求項２】
請求項１の車両コンポーネントであって、
前記の第二の硬化された内側層は、ガラス繊維を欠いている、
車両コンポーネント。
【請求項３】
請求項１の車両コンポーネントであって、
前記接着剤は、−４０〜２０５℃で作用可能である、
車両コンポーネント。
【請求項４】
請求項１の車両コンポーネントであって、
前記接着剤は、エラストマーの接着剤である、
車両コンポーネント。
【請求項５】
請求項１の車両コンポーネントであって、
２．５４〜３．８１ｃｍの接着フランジをさらに備える、
車両コンポーネント。
【請求項６】
請求項１の車両コンポーネントであって、
前記の第二の硬化された内側層は、樹脂トランスファー成形（ＲＴＭ）によって形成される、
車両コンポーネント。
【請求項７】
請求項１から６のいずれか一項の車両コンポーネントであって、
刻まれたガラス繊維の優勢な繊維フィラーを有する成形組成物の第三の硬化された層および刻まれた炭素繊維の優勢な繊維フィラーを有する成形組成物の第四の硬化された層；および、前記の少なくとも１つのさらなる層を前記の第一の外側層または前記の第二の内側層の１つに接合して積層を形成する接着剤の第二の層の、少なくとも１つのさらなる層をさらに備える、
車両コンポーネント。
【請求項８】
請求項１から６のいずれか一項の車両コンポーネントであって、
前記の第一の外側の硬化された層または前記の第二の硬化された内側層の少なくとも１つは、合計繊維重量によって少数パーセンテージの天然繊維を含む、
車両コンポーネント。
【請求項９】
請求項１から６のいずれか一項の車両コンポーネントであって、
前記の第一の硬化された外側層は、車両外部パネル表面を規定する、
車両コンポーネント。
【請求項１０】
請求項１の車両コンポーネントであって、
前記の第一の硬化された外側層は、車両外部パネルの外側スキン層表面を形成して、前記の第二の硬化された内側層は、前記車両外部パネルの内部層を形成する、
車両コンポーネント。
【請求項１１】
請求項１０の車両コンポーネントであって、
前記外側スキン層表面は、自動車の外部パネルハイグロスを有する、
車両コンポーネント。
【請求項１２】
請求項１の車両コンポーネントであって、
前記内部層は、内側層の厚さを有し、前記外側スキン層は、外側スキンの厚さを有し、外側スキンの厚さに対する前記の内側層の厚さの比は、０１−１０：１の間である、
車両コンポーネント。
【請求項１３】
請求項１の車両コンポーネントであって、
ペイントコーティングをさらに備える、
車両コンポーネント。
【請求項１４】
請求項１３の車両コンポーネントであって、
前記の第一の硬化された外側層は、刻まれた炭素繊維を実質的に欠いている、
車両コンポーネント。
【発明の詳細な説明】
【技術分野】
【０００１】
［関連出願の相互参照］
本出願は、２０１６年１１月３０日に出願された米国仮出願番号６２／４２７，８９０に対する優先権を主張するものであり、その内容は、あたかも明示的かつ完全に本明細書中に表されたかのように参照により本明細書中に援用される。
【０００２】
［本発明の分野］
本発明は、概して車両構造に関し、特に、少なくとも２つの層によって形成された２ピース車両コンポーネントに関し：層の１つは、優勢に、刻まれて分散されたガラス繊維によって、ならびに他の繊維タイプによって補強されたシート成形化合物（ＳＭＣ）で形成された、自動車の外部パネルハイグロス表面仕上げを有する外側パネルであり、さらなる重量減少のためにガラスマイクロスフェアを含み、第二の層は、優勢に、炭素繊維、または樹脂トランスファー成形（ＲＴＭ）によって形成された、エポキシマトリックス内に保持された炭素、ガラス、および天然繊維の混合物によって補強されて、分離した層は、樹脂が硬化してコンポーネントを形成した後に加わる。
【背景技術】
【０００３】
マトリックスを強化するために繊維の包含を用いることは、当該分野によく知られている。マトリックスの強化に関して十分に確立されたメカニズムは、マトリックスを通した亀裂伝播の通り道の遅延および延長、ならびに、周囲のマトリックス材料から自由に繊維を引っ張ることと関連するエネルギー分配を含む。シート成形組成物（ＳＭＣ）製剤、バルク成形組成物（ＢＭＣ）製剤、および、樹脂トランスファー成形（ＲＴＭ）の関連において、繊維強化は、伝統的に、刻まれたガラス繊維の利用を伴っていた。成形組成物の分野において、成形組成物におけるガラス繊維の一部または全部を炭素繊維によって置き換えることは、改善されたコンポーネント特性を提供することができるという評価が増えているが；異種の層の接合、繊維の流れ、繊維表面エネルギー、および、生じたコンポーネントの表面の質を含む技術的問題が残る。
【０００４】
複合材料、シート成形組成物、および樹脂トランスファー成形（ＲＴＭ）における炭素繊維の使用は、ガラス繊維によって補強された材料と比較して、より低い重量を有する形成されたコンポーネントをもたらす。炭素繊維補強によって達成される重量の節約は、炭素はガラスよりも低い密度を有し、所定の厚さでより強くてより硬いパーツを生産するという事実に由来する。
【０００５】
自動車、輸送、および物流における重量節約に基づく産業は、陸上および航空輸送の両方のためのより燃料効率的な車両を作製するために、主な焦点となっている。車両パーツにおける炭素によって補強された複合材料を用いた重量節約は、これらの産業が有意義な重量節約を達成するのを助けている。しかしながら、高い表面光沢によって特徴付けられる、自動車産業における自動車の外部パネルハイグロス表面のような高品質の表面仕上げは、一般に、ＳＭＣまたはＲＴＭにおいて用いられる、Ｃｏｎｔｉｎｅｎｔａｌ  Ｓｔｒｕｃｔｕｒａｌ  Ｐｌａｓｔｉｃｓ，Ｉｎｃ．から市販されるＴＣＡ（登録商標）およびＴＣＡ  ＵＬＴＲＡＬＩＴＥ（登録商標）樹脂のようなガラス繊維を含む高度にあつらえた樹脂製剤、または、アルミニウムおよびその合金などの金属によってのみ得られる。ハイグロス表面は、一般に、車両表面パネル：ドア、フード、クォータパネル、トランク、ルーフ構造、バンパーなどに必要であり、車両において重大な量の重量を構成する。
【０００６】
さらに、車両本体パネルを軽くするプロセスの連続において、スチールの厚さが減少されて、それから、アルミニウムおよび樹脂系材料のような、より低い密度材料によって代替された。樹脂系の車両本体の物品を好むいくつかの制約をアルミニウムが有する証拠が発生している。今では、材料コスト、形成コスト、および、さらにより軽い本体パネルを達成するために必要とされる厚さでのアルミニウムの抗張力は、集合的な制限を作り出すと考えられる。対照的に、樹脂系の物品は、様々な要件に合うように樹脂化学および添加剤を変更することによってあつらえられ得る。加えて、複雑な形状の金属形成はいくつかのステップを必要とするが、十分に設計された金型は、単一のステップで複雑な形状を与えることができる。
【０００７】
米国特許第７，４６５，７６４号（Ａｄｚｉｍａ  ｅｔ  ａｌ．）は、エポキシ樹脂エマルション、１つまたは複数の結合剤、カチオン性潤滑剤、および酸を含む、サイジング組成物を開示する。エポキシ樹脂エマルションは、低分子量エポキシおよび１つまたは複数の界面活性剤を含む。エポキシ樹脂は、１７５〜２２５、好ましくは１７５〜１９０のエポキシ等量を有する。任意選択で、サイジング組成物は、非イオン性潤滑剤、ポリウレタンフィルムポリマー、および／または、帯電防止剤を含んでもよい。サイジング組成物は、フィラメントワインディング適用において用いられるガラス繊維をサイズ化するために用いられ得て、改善された機械的特性、湿潤引張特性、亀裂に対する改善された耐性、および、改善された処理特徴を有する強化された混成物品を形成する。
【発明の概要】
【発明が解決しようとする課題】
【０００８】
したがって、車両表面パネルのための炭素強化パーツを利用するための処理および設計に関する必要性が存在する。
【課題を解決するための手段】
【０００９】
本発明の車両コンポーネントが提供されて、中空のガラスマイクロスフェアおよび刻まれたガラス繊維の優勢な繊維フィラーを有する成形組成物の第一の硬化された外側層；エポキシマトリックス内の刻まれた炭素繊維の優勢な繊維フィラーを有する成形組成物の第二の硬化された内側層；および、第一の硬化された外側層および第二の硬化された内側層の間の線熱膨張の微分係数に適応するように構成された伸長特性を有する接着剤を含む。
【００１０】
本発明は、以下の図面に関してさらに詳述されて、本発明の特定の態様を示すことが意図されるが、本発明の実施に対する制限と解釈されるべきでない。
【図面の簡単な説明】
【００１１】
【図１Ａ−１Ｃ】本発明の実施態様に係る、ガラスマイクロスフェアを有する、ガラス繊維によって強化された自動車の外部パネルハイグロスシート材料の外側層、および、炭素繊維または繊維の組み合わせによって強化された樹脂トランスファー成形（ＲＴＭ）によって形成されたエポキシマトリックスの内側層を有する、２ピースの車両フードの斜視図である。
【図２】本発明の実施態様に係る、多数の点で炭素繊維またはハイブリッド繊維によって補強された構造上の内側パネルに接着された、ガラス繊維によって強化された仕上げ表面の外側パネル（シースルー表面）によって形成された、図１Ａ〜１Ｃの車両フードを示す。
【図３】本発明の実施態様に係る、ガラス繊維に基づくクラスＡ外側パネルが、炭素またはハイブリッド繊維に基づく構造上の内側パネルの接着フランジにおいて、接着される（接着剤、エポキシなど）、または、固定される、典型的な本体パネルシールフランジの横断面である。
【発明を実施するための形態】
【００１２】
本発明は、重量を減少させるガラスマイクロスフェアを有する第一の硬化された外側層内の、刻まれて分散されたガラス繊維によって強化された２ピース車両コンポーネントの形成において有用性があり、樹脂トランスファー成形（ＲＴＭ）によって形成されたエポキシマトリックス内の分散された炭素繊維または炭素、ガラス、および天然繊維の組み合わせによって強化された第二の硬化された層に、接着剤または機械的ファスナーによって接合される。本発明の実施態様は、共有して所有される米国特許公開２００５／０１８２２０５に開示されるようにＣｏｎｔｉｎｅｎｔａｌ  Ｓｔｒｕｃｔｕｒａｌ  Ｐｌａｓｔｉｃｓ，Ｉｎｃ．から市販されるＴＣＡ  ＵＬＴＲＡＬＩＴＥ（登録商標）樹脂を例示的に含むクラスＡ仕上げＳＭＣを用いて形成された外側層を有し、および、米国特許９，０１８，２８０に開示される中空のガラスマイクロスフェアを有し、両方とも、それらの全体で本明細書中に援用される。
【００１３】
ガラス繊維は、第一の外側層内の繊維フィラーとして優勢であるが、より少ない量の炭素または天然繊維が存在してもよいことに注意する。
【００１４】
ＴＣＡ  ＵＬＴＲＡＬＩＴＥ（登録商標）ＳＭＣの外側、および、炭素繊維またはハイブリッド繊維エポキシＲＴＭの内側によって形成される、２ピースの車両コンポーネントの実施態様は、以下：アルミニウムよりも１０〜１５％軽いアセンブリ、以前の本体パーツ構造よりも費用効果的である、および、デッキリッドおよびリフトゲートを例示的に含む増大された設計柔軟性を含む、特性を提供する。
【００１５】
本発明は、２ピースの構造に関して本明細書において詳述されるが、本明細書に記載される２ピースの構造は、多層の積層を作るために容易に繰り返されることが理解されるべきである。例として、優勢にガラス繊維が充填された外側スキン層は、コア、優勢に炭素繊維が充填されたコア層の反対の表面に接合されて；逆もまた同様であり；または、一連の交互の、優勢に繊維が充填された層が、Ａ−Ｂ−Ａ・・・Ｂのパターンで接合される。特定の発明の実施態様では、刻まれた炭素繊維によって優勢に強化された成形組成物の硬化された内側部分は、ガラス繊維によって優勢に強化された第二のシート成形組成物の硬化された外側スキンに接合されて、外側表面は、クラスＡ仕上げのような自動車の表面品質仕上げを有する。本明細書において用いられる、クラスＡ表面仕上げは、自動車の製造業者によって外部本体パネルに必要とされる表面光沢および反射性と関連する。一実施態様では、硬化された内側部分は、ガラス繊維を実質的に欠いているが、外側スキンは、刻まれた炭素繊維を実質的に欠いている。
【００１６】
自動車の外部パネルハイグロスを有する表面は、金型プラテンが２５のＤｉｆｆｒａｃｔｏ分析Ｄナンバーを有する場合、１００未満のＤｉｆｆｒａｃｔｏ分析Ｄナンバーを有するパネルが定義されて、表面は、光沢計を用いて測定されるＡＳＴＭ  Ｄ  ５２３に従って、ハイグロスに研磨、プライミングおよび塗装仕上げに修正可能である。
【００１７】
本明細書において用いられる「成形組成物」は、ガラスまたは炭素の刻まれた繊維によるローディングに適したＳＭＣ、ＢＭＣおよびＲＴＭ樹脂製剤を指す。
【００１８】
特定の発明の実施態様では、成形組成物内の炭素繊維は、車両コンポーネントの内側層内に存在して、内側層の１０〜４０重量％の炭素繊維を含み、市販されるＴＣＡ（登録商標）またはＴＣＡ  ＵＬＴＲＡＬＩＴＥ（登録商標）（Ｃｏｎｔｉｎｅｎｔａｌ  Ｓｔｒｕｃｔｕｒａｌ  Ｐｌａｓｔｉｃｓ，Ｉｎｃ．）に基づくＳＭＣの外側スキン層は、米国特許第７，６５５，２９７号において具体化されるように、ＴＣＡ（登録商標）部分の１０〜６０重量％のガラス繊維を含むガラス繊維を含む。外側スキンに対する内側部分の厚さの比は０１−１０：１の範囲である。生じるＳＭＣ内側部分の層および外側スキン層は、設計されて、形成されて、別個に硬化されて、２つの層はその後に接合されてコンポーネントを形成する。炭素繊維を含む内側層を有するそのような２ピースのコンポーネントは、ＴＣＡ（登録商標）または他のクラスＡ表面仕上げ樹脂から完全に形成された同等の物品よりも、１０、２０、３０および実に４０％低い密度を有することに注意する。このように、クラスＡ表面の高い表面光沢を維持する軽量の物品が形成される。所定の層は、炭素繊維およびガラス繊維を組み合わせた両方、ならびに、他のタイプの繊維のローディングはガラス繊維が優勢に第一の層内に存在して炭素繊維が優勢に第二の層内に存在するように制限されるという条件で、ココナッツ繊維を例示的に含む天然セルロース繊維のような他のタイプの繊維を含んでよいことが理解される。所定のタイプの繊維の優勢な存在は、本明細書において、繊維タイプが、層内に存在する繊維の合計重量の５０重量％よりも多くを表わすことを意味するために用いられる。特定の実施態様では、それぞれの層は、１００％が所定のタイプの繊維であるが、他の実施態様では、優勢な繊維が５１〜９９％存在する。
【００１９】
値の範囲が与えられる場合、その範囲は、明示的にその範囲内に含まれてその範囲の最後の有効数字が変化するように、その範囲のエンドポイント値だけでなく、その範囲の中間値も含むことを意図することが理解されるべきである。例として、１〜４の挙げられた範囲は、１〜２、１〜３、２〜４、３〜４、および１〜４を含むことが意図される。
【００２０】
別の発明の実施態様では、炭素繊維は、メチルメタクリレートモノマーに基づく成形組成物内に分散される。成形組成物製剤が生産される他の適切なモノマーは、不飽和ポリエステル、エポキシ、およびそれらの組み合わせを例示的に含む。エポキシに基づく成形組成物製剤は、ビス−フェノール−Ａおよびノボラックに基づく５エポキシ末端の樹脂を例示的に含む。そのようなエポキシに基づく成形組成物製剤のための適切な硬化剤は、無水物、例えば、無水トリメリット酸、メチルテトラヒドロフタル酸無水物（ＭＴＨＰＡ）、メチルナジック酸無水物（ＮＭＡ）、ジ−およびトリ−官能性アミン、およびそれらの組み合わせを例示的に含む。
【００２１】
本発明の別の発明の実施態様では、炭素繊維は、成形組成物モノマー、または、０．２６よりも大きな、特定の実施態様では０．５よりも大きな、さらに他の実施態様では０．５〜０．８の相対的極性を有するモノマーを含む溶液内に分散される。相対的極性は、Ｃｈｒｉｓｔｉａｎ  Ｒｅｉｃｈａｒｄｔ，「Ｓｏｌｖｅｎｔｓ  ａｎｄ  Ｓｏｌｖｅｎｔ  Ｅｆｆｅｃｔｓ  ｉｎ  Ｏｒｇａｎｉｃ  Ｃｈｅｍｉｓｔｒｙ」，Ｗｉｌｅｙ−ＶＣＨ，３ｒｄ  ｅｄｉｔｉｏｎ，２００３によって定義される。
【００２２】
別の発明の実施態様では、炭素繊維は、硬化の前に成形組成物製剤内に分散されて、ガラス繊維補強によって形成された同様の層と比較して、全体的により低い密度、および繊維のより低いパーセント（重量）のローディングを有する、強化されたＳＭＣ、ＢＭＣまたはＲＴＭ硬化物品をもたらす。加えて、結合剤の使用を通して、優れた抗張力が達成される。
【００２３】
特定の発明の実施態様では、硬化の際に炭素繊維を含むマトリックスを形成する成形組成物との接触の前に、炭素繊維の表面上の任意のサイジングまたは他の従来の表面コーティングを除去するために、適切な雰囲気条件下で熱が加えられる。さらに他の発明の実施態様では、コア炭素繊維からのサイジングの熱分解を促進するために、不活性または還元雰囲気下で熱が加えられる。再生炭素繊維が、本発明の２ピースの車両コンポーネントにおいて作用可能であることが理解される。
【００２４】
線熱膨張（ＣＬＴＥ）のそれぞれの係数から知られるように、炭素はガラスよりもずっとよく熱を放散させるので、炭素繊維が優勢に充填された層は、ガラス繊維が優勢に充填された他の点は同様の層よりも迅速に冷える。硬化後のダイナミック冷却におけるこの違いは、より薄い炭素繊維が充填された層に配合されて、それらを特に焼結ひずみの傾向にさせる。したがって、ガラス繊維が優勢に充填された層および炭素が優勢に充填された層の間のＣＴＬＥおよび材料剛性における違いに起因して、接合接着剤は、−４０〜１４０華氏（−４０〜６０摂氏）、および、層の熱接合（ｈｏｔ  ｊｏｉｎｄｅｒ）および硬化条件と関連する４００華氏（２０５摂氏）もの高さの温度範囲にわたって、接合された層の示差的ＣＴＬＥを補う並外れた伸長能力を有さなければならない。特定の発明の実施態様では、エラストマー接着剤は、内側層を外側層に接着させるために用いられ得る。エラストマー接着剤が本明細書において作用可能であり、ウレタン、エポキシ、およびそれらの組み合わせを例示的に含む本発明のコンポーネントの異なる層を接合する。特定の発明の実施態様では、接着フランジの厚さは、１／４〜１／２インチ（０．６３〜１．２７ｃｍ）（接合同様の繊維フィラー層を共に接合するため）から、１〜１．５インチ（２．５４〜３．８１ｃｍ）（本発明の２ピースの構造のため）まで増大する。
【００２５】
好ましくは、外側の第一の層に用いられるマイクロスフェロイドは、１２〜４５ミクロンの平均直径を有する。最も好ましくは、マイクロスフェロイドは、１６〜３５ミクロンの外側寸法を有する。典型的に、マイクロスフェロイドは、ベースＳＭＣまたはＢＭＣクラスＡ製剤中に、生じる製剤の２〜１２合計重量％ロードされる。好ましくは、マイクロスフェロイドは、生じるＳＭＣまたはＢＭＣ製剤の４〜６合計重量％存在する。所定の成形組成物製剤中に加えられる特定の量のマイクロスフェロイドは、所望の物品の密度、マイクロスフェロイドのサイズ分布および平均粒子寸法、必要とされる物品強度、必要とされる物品収縮、および、必要とされる物品の表面平滑度を含む因子に依存する。
【００２６】
本発明の特に好ましい実施態様では、マイクロスフェロイドは、マイクロスフェロイド表面に接着する表面コーティングによって事前処理される。
【００２７】
マイクロスフェロイド表面は、硬化中に周辺の樹脂マトリックスに接着するように容易に誘導体化される。生じる物品は、改善された物理的特性を示す。
【００２８】
マイクロスフェロイドのための１つのタイプの表面誘導体は、ヘテロ原子によって官能的に末端化された熱可塑性コーティングである。末端を含むヘテロ原子は、第３級アミン−、ヒドロキシル−、イミン−またはシアノ−部分を例示的に含む。そのような部分は、当該分野で公知の適切な硬化条件下で、硬化された物品をさらに強くするために硬化中にマトリックス樹脂コンポーネントと反応することが可能であることが理解される。第３級アミン末端の熱可塑性物質は、容易に調製される。Ｄ．Ｈ．Ｒｉｃｈａｒｄｓ，Ｄ．Ｍ．Ｓｅｒｖｉｃｅ，ａｎｄ  Ｍ．Ｊ．Ｓｔｅｗａｒｔ，Ｂｒ．Ｐｏｌｙｍ．Ｊ．１６，１１７（１９８４）。代表的な第３級アミン末端化熱可塑性物質は、Ｎｏｖｅｏｎから商品名ＡＴＢＮ  １３００  Ｘ  ２１の下で市販される。
【００２９】
ガラスマイクロスフェロイドに接着する表面活性化剤は、アルコキシシランであり、ここで、シランはマイクロスフェロイドのシリカ表面と反応性である。マイクロスフェロイドのための代表的なアルコキシシラン表面活性化剤は、例示的に以下を含む：
【００３０】
３−アミノプロピルトリメトキシシラン、３−アミノプロピルトリエトキシシラン、３−グリシドキシプロピルトリメトキシシラン、３−グリシドキシプロピルトリエトキシシラン、（３−グリシドキシプロピル）ビス（トリメチルシロキシ）メチルシラン、（３−グリシドキシプロピル）メチルジエトキシシラン、（３−グリシドキシプロピル）ジメチルエトキシシラン、（３−グリシドキシプロピル）メチルジメトキシシラン、メタクリルオキシメチルトリエトキシシラン、メタクリルオキシメチルトリメトキシシラン、メタクリルオキシプロピルジメチルエトキシシラン、メタクリルオキシプロピルジメチルメトキシシラン、エタクリルオキシプロピルメチルジメトキシシラン、メタクリルオキシプロピルトリエトキシシラン、メトキシメチルトリメチルシラン、３−メトキシプロピルトリメトキシシラン、３−メタクリルオキシプロピルジメチルクロロシラン、メタクリルオキシプロピルメチルジクロロシラン、メタクリルオキシプロピルトリクロロシラン、３−イソシアネートプロピルジメチルクロロシラン、３−イソシアネートプロピルトリエトキシシラン、ビス（３−トリエトキシシリルプロピル）テトラスルフィド、およびそれらの組み合わせ。より好ましくは、シラン表面活性化剤は、中空のガラスマイクロスフェアとともに周囲のＳＭＣまたはＢＭＣハイグロスマトリックスに共有結合するように、フリーラジカル架橋条件下で反応性であるエチレン性（ｅｔｈｅｎｉｃａｌｌｙ）不飽和部分を含む。
【００３１】
ここで図１Ａ〜１Ｃを参照し、車両フード１０として形成される本発明の２ピースのコンポーネントが、さらなる重量減少のために中空のガラスマイクロスフェアを有する、ガラス繊維によって優勢に補強されたクラスＡシート材料の外側層１２、および、炭素繊維によって優勢に補強されたシート成形組成物の内側層１４によって示される。示されるように、外側層１２は、車両の外側の仕上げられた表面として露出した上部１２Ｔ、および内側層１４に接着された底部１２Ｂを有する。上部１２Ｔは、研磨および塗装に適していて、自動車の外部パネルハイグロスまたは新しい車両外部と関連する同様の高光沢表面仕上げを達成する。図１Ａ〜１Ｃにおける層１２および１４の典型的な厚さは、それぞれ、２．５〜２．７ミリメートル（ｍｍ）および１〜２ｍｍである。上述のとおり、層が接合されて、横断面の順序のより複雑な積層を形成して、それは、１２−１４−１２、１２−１４−１２−１４、１２−１４−（１２−１４）ｎ・・・１２および１２−１４−（１２−１４）ｎを例示的に含み、ここでｎは、ｎ以上の整数であることが理解される。層１２および１４の厚さは、上記に提供された典型的な値を超える値を有するように、所望の強度および全体的な積層の厚さに応じて可変であることも理解されるべきである。
【００３２】
図２は、本発明の実施態様に係る、炭素繊維によって優勢に強化された構造上の内側パネル１４に多数の点で接着された、ガラス繊維によって優勢に強化された仕上げ表面外側層１２（見た目の明確性のために透明で示される）によって形成された図１のコンポーネント１０を示す。内側層１４は、様々な接合部１６において、または層周囲１８に沿って接着される。加えて、マスチックドロップ２０は、スポット接着結合を提供して、接合特性を改変し得る。
【００３３】
図３は、典型的な本体パネルシールフランジの横断面であり、ここで、ガラス繊維に基づく自動車の外部パネルハイグロス外側層１２は、本発明の実施態様に従って、炭素繊維に基づく構造上の内側層１４の接着フランジ２２において、１６に接着され（接着剤、エポキシ）、または、固定される。車両は、一般にフレームの周りに構築されて、ここで車両は、フレームの不規則な表面に対する付着のために設計された、サブ構造に固定または接着されて本体パネルを形成する仕上げ表面パネルを有する。接着フランジ２２は、対応するシールを保有する表面に従う。構造上の内側パネル１４の「ハット」部分２４は、フレームに到達して付着するまで伸長する（図示せず）。
【００３４】
前述の説明は、本発明の特定の実施態様の例示であるが、その実施に対する制限を意味しない。以下の特許請求の範囲は、その全ての等価物を含み、本発明の範囲を定義することを目的とする。
【図１Ａ】
2020506100.tif 000003
【図１Ｂ】
2020506100.tif 000004
【図１Ｃ】
2020506100.tif 000005
【図２】
2020506100.tif 000006
【図３】
2020506100.tif 000007
【国際調査報告】
2020506100.tif 000008
2020506100.tif 000009